ЧУГУН
CAST IRON

Изобретение относится к области металлургии, в частности к составам чугуна, который может быть использован для изготовления конфорок газовых плит.
Известен чугун, содержащий, мас.%: углерод 1,7-3,8; кремний 0,01-2,5; марганец 0,01-1,0; алюминий 0,01-0,1; хром 0,01-2,0; никель 0,01-5,0; ниобий 0,001-0,1; железо - остальное [1].
Задачей изобретения является повышение термостойкости чугуна.
Технический результат достигается тем, что чугун, содержащий углерод, кремний, марганец, алюминий, хром, никель, ниобий, железо, дополнительно содержит галлий, германий, олово, серебро при следующем соотношении компонентов, мас.%: углерод 2,8-3,2, кремний 2,8-3,2; марганец 1,2-1,4; алюминий 1,3-1,7; хром 1,6-2,0; никель 3,0-4,0; ниобий 0,2-0,4; галлий 0,001-0,002; германий 0,001-0,002; олово 0,001-0,002; серебро 0,001-0,002; железо - остальное.
В таблице приведены составы чугуна.
Компоненты
Содержание, мас.% в составах
1
2
3
Углерод
2,8
3,0
3,2
Кремний
3,2
3,0
2,8
Марганец
1,2
1,3
1,4
Алюминий
1,3
1,5
1,7
Хром
2,0
1,8
1,6
Никель
3,0
3,5
4,0
Ниобий
0,4
0,3
0,2
Галлий
0,001
0,0015
0,002
Германий
0,002
0,0015
0,001
Олово
0,001
0,0015
0,002
Серебро
0,001.
0,0015
0,002
Железо
остальное
остальное
остальное
Термостойкость, циклы
~250
~250
~250
Компоненты, входящие в состав чугуна, проявляют себя следующим образом. Хром приводит к образованию в структуре сплава стойких карбидов. Хром и алюминий замедляют рост окалины Ниобий упрочняет твердый раствор. Никель увеличивает пластичность и прочность чугуна. Галлий, германий, олово, серебро способствуют измельчению зерна.
Чугун выплавляют в электропечах и отливают горячие (400-450°С) металлические формы, обмазанные огнеупорной глиной. Для снятия внутренних напряжений отливки отжигают при температуре 550°С.
Источник информации
1. GB 1149401 А, С22С 37/06, 1969.